(57)【要約】高負荷蛍光ランプ（１０）（図１）は、紫外線の少なくとも幾つかの波長を発生させることのできる媒体を含有している中空で半透明のガラスボディー（１２）を含んでいる。複数の蛍光体は、ガラスボディー（１２）の内面上に配置され、その際、複数の蛍光体は、紫外線への暴露の際に可視光線を放出する。複数の蛍光体の少なくとも１つは、紫外線の少なくとも１つの幾つかの波長の１つに長期に暴露する際に、分解しやすい。分解しやすい複数の蛍光体の少なくとも１つは、ガラスボディー（１２）の内面（１４）に隣接して備え付けられて（図１２）第一の層（１６）を形成し；かつ複数の蛍光体の残りが、第一の層上に配置されて第二の層（１８）を形成し、その際、第二の層は紫外線への暴露の際に長期間分解されにくい。
2004507043.tif 000002
【特許請求の範囲】
【請求項１】
高負荷蛍光ランプにおいて、
中空で半透明のガラスボディーが、紫外線の少なくとも幾つかの波長を発生させることのできる媒体を含有しており；
複数の蛍光体が、前記のガラスボディーの内面上に配置されており、その際、前記の蛍光体が前記の紫外線への暴露の際に可視光線を放出し、前記の複数の蛍光体の少なくとも１つが紫外線の前記の少なくとも１つの幾つかの波長の１つに長期に暴露する際に分解しやすく；
分解しやすい前記の複数の蛍光体の前記の少なくとも１つが、前記のガラスボディーの前記の内面に隣接して備え付けられて第一の層を形成し；かつ
前記の複数の蛍光体の残りが、前記の第一の層上に配置されて第二の層を形成し、その際、前記の第二の層は前記の紫外線への暴露の際に長期間分解されにくいことを特徴とする、高負荷蛍光ランプ。
【請求項２】
前記の蛍光ランプが無電極ランプである、請求項１記載のランプ。
【請求項３】
前記の複数の蛍光体が、可視スペクトルの赤、緑及び青の部分を放出する個々の蛍光体を含んでいる、請求項２記載のランプ。
【請求項４】
前記の青色を放出する蛍光体が、ＢａＭｇＡｌ１０Ｏ１７：Ｅｕ２＋である、請求項３記載のランプ。
【請求項５】
前記のＢａＭｇＡｌ１０Ｏ１７：Ｅｕ２＋が分解しやすい蛍光体である、請求項４記載のランプ。
【請求項６】
前記の蛍光体の前記の残りがＹ２Ｏ３：Ｅｕ３＋及びＬａＰＯ４：Ｃｅ３＋，Ｔｂ３＋を含有している、請求項５記載のランプ。
【発明の詳細な説明】
【０００１】
本出願は、２０００年８月１０日付で提出された仮の特許出願番号６０／２２４，４７５からの優先権を主張する。
【０００２】
技術分野
本発明は、蛍光ランプ及びより特に高負荷無電極蛍光ランプに関する。高負荷（ｈｉｇｈｌｙ ｌｏａｄｅｄ）とは、２アンペアに等しいか又はそれを上回る放電電流を有しているランプを意味している。
【０００３】
背景技術
米国特許第５，８３４，９０５号明細書に示されているような無電極ランプは、水銀蒸気及びバッファーガスを含有しておりかつガラスボディーの内面上に蛍光体被覆を有している中空ガラスエンベロープを使用する。蛍光体は、可視スペクトルの異なる部分における放出スペクトルを有しておりかつ白色光を放出するためにブレンドされた、通常３つの材料の実質的に均質な混合物である。このランプの好ましい形において、ブレンドは、３つの蛍光体、即ち、赤色を放出するＹ２Ｏ３：Ｅｕ３＋、緑色を放出するＬａＰＯ４：Ｃｅ３＋，Ｔｂ３＋及び青色を放出するＢａＭｇＡｌ１０Ｏ１７：Ｅｕ２＋を含む。これらのランプは、極度に長い寿命、即ち、約１００，０００時間が想定される。これらのランプの長い寿命は、放出されたスペクトル中の色ずれを含んでいる問題が引き起こされてくる。この色ずれが、寿命の間にランプ蛍光体の一部の分解（ｄｅｇｒａｄａｔｉｏｎ）により引き起こされ、その際、分解はおそらく、ランプの運転の間に発生した紫外線の幾つかの波長の少なくとも１つへの長期の暴露により引き起こされることが確かめられている。
【０００４】
発明の開示
それゆえ、本発明の対象は、先行技術の欠点を未然に防ぎ、かつそのようなランプの性能及び一貫した色出力を改善することである。
【０００５】
これらの対象は、本発明の一態様において、紫外線の少なくとも幾つかの波長を発生させることのできる媒体を含有している中空で半透明のガラスボディーを含んでいる高負荷蛍光ランプを供給することにより達成される。複数の蛍光体は、ガラスボディーの内面上に配置され、その際、複数の蛍光体は、紫外線への暴露の際に可視光線を放出する。複数の蛍光体の少なくとも１つは、紫外線の少なくとも１つの幾つかの波長の１つに長期に暴露する際に、分解しやすい。分解しやすい複数の蛍光体の少なくとも１つは、ガラスボディーの内面に隣接して備え付けられて第一の層を形成し；かつ、複数の蛍光体の残りは、第一の層上に配置されて第二の層を形成し、その際、第二の層は、紫外線への暴露の際に、長期間分解されにくい。
【０００６】
最も安定でない蛍光体の上へのより安定な蛍光体の堆積は、ランプの寿命の間に最も安定でない蛍光体の適切な保護を提供し、その際、ランプを、その長い寿命の間に、その設計された色出力をいっそうほぼ提供することを可能にする。
【０００７】
本発明を実施するための最良の形態
本発明のより良好な理解のために、本発明の他の及び更なる対象、利点及び能力と共に、上記の図面に関連して次の開示及び添付された特許請求の範囲が参照される。
【０００８】
ところで、より詳細な図面を参照すると、図１には、省略されたその外部電源を有する高負荷無電極蛍光ランプ１０が示されている。ランプ１０は、紫外線の少なくとも幾つかの波長を発生させることのできる媒体を含有している中空のガラスボディー１２を有する。媒体は、水銀蒸気及びバッファーガス、通常、希ガス、例えばクリプトンを含んでいてよい；しかしながら、アルゴン又は他の等価なガスが使用されてよい。
【０００９】
付加的には、先行技術のランプのボディー１２の内面１４は、３つの蛍光体の実質的に均質なブレンドで被覆されており、そのブレンドされた赤、緑及び青の放出がバランスのとれた白色光出力を提供する。蛍光体からの放出は、特に１８５ｎｍ及び２５４ｎｍでの紫外線への暴露により刺激され、これは水銀蒸気によるランプ運転の間に提供される。本発明の好ましい一実施態様において、赤色を放出する蛍光体はＹ２Ｏ３：Ｅｕ３＋（以下、ＹＯＥ）であり、緑色を放出する蛍光体はＬａＰＯ４：Ｃｅ３＋，Ｔｂ３＋（以下、ＬＡＰ）であり、かつ青色を放出する蛍光体はＢａＭｇＡｌ１０Ｏ１７：Ｅｕ２＋（以下、ＢＡＭ）である。
【００１０】
上記で言及したように、これらのランプの長い寿命の間に、望ましくない色ずれが起こりうることが分かっている。この色ずれが、特に１８５ｎｍ放射への長期の暴露のために青色を放出する蛍光体の分解により引き起こされると思われる。イオン衝撃はまた、他の原因であると疑われている。付加的には、Ｅｕ２＋の酸化は、ランプ加工の間に起こりうるであろう。
【００１１】
これらの高負荷ランプの色ずれの問題は、青色のＢＡＭ蛍光体を最初に施与し、かつＬＡＰ及びＹＯＥ蛍光体のブレンドをその上に施与することによる層にして蛍光体を施与することによって、排除されるか又は実質的に低下されることができる。これは、ＹＯＥが極めて安定な材料であり、かつそれゆえＢＡＭに達する紫外線を減衰させるので、特に適用できる。
【００１２】
この実施態様は、図２に示されており、その際、ボディー１２の内面１４には、ＢＡＭ蛍光体の第一の層１６を施与してあり、かつその上にＬＡＰ及びＹＯＥ蛍光体のブレンドの第二の層１８を施与してある。
【００１３】
選択的に、ＢＡＭ及びＬＡＰ蛍光体は、ブレンドされてよく、かつ一緒に施与されて第一のコートを形成してよく、かつＹＯＥでオーバーコートされてよい。ＬＡＰのバンドギャップは、１７０ｎｍを上回り、かつＹＯＥのバンドギャップは、〜２１０ｎｍである。それゆえ、ＹＯＥによる１８５ｎｍ放射の吸収はおそらく、ホスト格子中の電子の励起により達成される。ＬＡＰの場合に、それはおそらく、不純物励起により達成される。ホスト励起の吸収強度は、不純物に関連した吸収のそれよりも１又は２桁分高いので、ＹＯＥは、ＬＡＰよりも１８５ｎｍ放射のより良好な吸収体であり、その際、この後者のアプローチが最も効率的でありうることを示している。
【００１４】
現在、本発明の好ましい実施態様であると思われることが示されかつ記載されている一方で、当業者には、多種多様の変更及び修正が、添付された特許請求の範囲により定義されたように本発明の範囲から逸脱することなくここでなされうることは明らかである。
【図面の簡単な説明】
【図１】本発明において使用している無電極蛍光ランプの略示平面図。
【図２】図１の線２−２に沿って取った断面図。
【符号の説明】
１０　無電極蛍光ランプ、　１２　ガラスボディー、　１４　内面、　１６　第一の層、　１８　第二の層
【国際公開パンフレット】
2004507043.tif 000003
2004507043.tif 000004
2004507043.tif 000005
2004507043.tif 000006
2004507043.tif 000007
2004507043.tif 000008
2004507043.tif 000009
2004507043.tif 000010
【国際調査報告】
2004507043.tif 000011
2004507043.tif 000012